(57)【要約】      （修正有）【課題】従来の重合方法、特に懸濁重合法によって得られた樹脂微粒子からなる光拡散剤における高温に曝された場合に見られる変色（黄変）の問題を解消するものであり、樹脂微粒子を光拡散剤として用いて光拡散性シートを成形した際に、シートが黄変せず、全光線透過率が低下しない樹脂微粒子製の光拡散剤を提供することを目的とする。【解決手段】界面活性剤を含む媒体中でビニル系単量体を重合することによって得られた樹脂微粒子からなり、樹脂微粒子に残留する界面活性剤量が樹脂微粒子１００重量部に対し、０．０５重量部以下であることを特徴とする光拡散剤。樹脂微粒子１００重量部に対し、少なくとも２００重量部の硬度１８０mg/Ｌ未満の水で洗浄する。【選択図】なし【特許請求の範囲】
【請求項１】
界面活性剤を含む媒体中でビニル系単量体を重合することによって得られた樹脂微粒子からなり、樹脂微粒子に残留する界面活性剤量が、樹脂微粒子１００重量部に対し、０．０５重量部以下であることを特徴とする光拡散剤。
【請求項２】
界面活性剤を含む媒体中でビニル系単量体を重合開始剤存在下に重合することによって得られた樹脂微粒子を、樹脂微粒子１００重量部に対し、少なくとも２００重量部の硬度１８０mg/L未満の水で洗浄することを特徴とする光拡散剤の製造方法。
【請求項３】
樹脂微粒子を、温度１０℃〜９０℃で洗浄することを特徴とする請求項２に記載の光拡散剤の製造方法。
【請求項４】
樹脂微粒子が、懸濁剤およびアニオン系界面活性剤を含む水性媒体中でビニル系単量体を懸濁重合して得られるものであることを特徴とする請求項２又は３に記載の光拡散剤の製造方法。
【請求項５】
請求項1に記載の光拡散剤を、溶融させた熱可塑性樹脂と混合しシート状に成形してなる光拡散性シート。
【発明の詳細な説明】
【技術分野】
【０００１】
本発明は、光拡散剤及び光拡散剤の製造方法並びに光拡散シートに関し、より詳しくは、溶融した熱可塑性樹脂と混合されて成形される透過型光拡散性シート等の製造に好適な光拡散剤及びその製造方法並びにその光拡散剤が使用された光拡散性シートに関する。
【背景技術】
【０００２】
近年、リアプロジェクションテレビには液晶やDMD（デジタルマイクロミラーデバイス）などを投射像源に使用した、投射瞳の小さい光源が使用されるようになってきている。このような投射瞳の小さい光源を使用したリアプロジェクションテレビは、シンチレーションと呼ばれる画質の低下が起きやすい。シンチレーションはギラツキやチラツキとも呼ばれ、小さい光源から出射された光が十分に拡散しきれていないために生じる。一般的にこのシンチレーションを抑えるためには、フレネルレンズシートやレンチキュラーレンズシートなどのリアプロジェクションテレビのスクリーンに微粒子状の光拡散剤を添加することが有効であり、光拡散剤と基材との屈折率差をできるだけ少なくする（ただし同一とはしない）とともに、粒子径を小さくして単位面積あたりの光拡散性微粒子密度を増加させる方法が有効と考えられている（特許文献１参照。）。そのような光拡散剤としては、平均粒子径が数μｍ〜数十μｍ程度の樹脂微粒子が好適に使用されている上記リアプロジェクションテレビのスクリーン（光拡散性シート）は全光線透過率が高いと共に曇り度（ヘーズ）が大きいものであることが望まれる。そのような光拡散性シート中に分散させて使用するこの種の樹脂微粒子は、ビニル系単量体を使用して、例えば懸濁重合、シード重合、乳化重合等種々の方法で製造され得る。これら重合方法では、重合時における分散剤として（ビニル系単量体液滴の分散安定化のため又は微粒子同士が合着しないように）界面活性剤を水性分散媒体中に添加することが行なわれる（例えば、特許文献２）。
【０００３】
【特許文献１】特開昭５５−１２９８０号公報
【特許文献２】特開平７−１８８３１０号公報
【発明の開示】
【発明が解決しようとする課題】
【０００４】
しかしながら、上記重合方法で得られた樹脂微粒子を光拡散剤として使用して光拡散性シートを成形した際にシートが黄変し、全光線透過率が低下するなどの問題があった。
この問題について検討し、重合時に使用された懸濁剤が樹脂微粒子に残留していることによるのではないかと考え、懸濁剤の除去を行う目的で重合後の樹脂微粒子を硝酸で十分に洗浄することを試みたが、依然として光拡散性シートの黄変の改善は十分ではなかった。
したがって、本発明は、従来の界面活性剤を水性分散媒体中に添加して行なう重合方法、特に懸濁重合法によって得られた樹脂微粒子からなる光拡散剤における高温に曝された場合に見られる変色（黄変）の問題を解消するものであり、樹脂微粒子を用いて光拡散性シートを成形した際に、シートの黄変度が極めて小さく、全光線透過率が低下しない光拡散剤用樹脂微粒子を提供することを目的とする。
【課題を解決するための手段】
【０００５】
本発明者等は、上記の問題に鑑み検討を重ね、重合後の樹脂微粒子表面に付着している界面活性剤が原因であるがの洗浄に関して多角的検討を行ったところ、硬度の小さい水で洗浄して得られた樹脂微粒子を使用して成形した光拡散性シートは黄色度が極めて小さいことが判明した。更に詳細に検討したところ、上記洗浄により、樹脂微粒子に残留する界面活性剤量が著しく減少していることが判明した。本件発明は以上の知見に基づいて為されたものである。
【０００６】
すなわち、本発明は、（１）界面活性剤を含む媒体中でビニル系単量体を重合することによって得られた樹脂微粒子からなり、樹脂微粒子に残留する界面活性剤量が、樹脂微粒子１００重量部に対し、０．０５重量部以下であることを特徴とする光拡散剤、
（２）また、本発明は、界面活性剤を含む媒体中でビニル系単量体を重合開始剤存在下に重合することによって得られた樹脂微粒子を、樹脂微粒子１００重量部に対し、少なくとも２００重量部の硬度１８０mg/L未満の水で洗浄することを特徴とする光拡散剤の製造方法、
（３）また樹脂微粒子を、温度１０℃〜９０℃で洗浄することを特徴とする上記（２）に記載の光拡散剤の製造方法、（４）樹脂微粒子が、懸濁剤およびアニオン系界面活性剤を含む水性媒体中でビニル系単量体を懸濁重合して得られるものであることを特徴とする上記（２）又は（３）に記載の光拡散剤の製造方法、
（５）さらに、本発明は、上記（１）に記載の光拡散剤を、溶融させた熱可塑性樹脂と混合しシート状に成形してなる光拡散性シート、
を要旨とする。
【発明の効果】
【０００７】
本発明の樹脂微粒子からなる光拡散剤は、樹脂微粒子に残留している界面活性剤量が、樹脂微粒子１００重量部に対し、０．０５重量部以下と極く微量であることから、透明な熱可塑性樹脂を溶融させてこれと混合してシート状に成形された光拡散性シートは製造時に高温に曝されても黄変度が極めて小さいため、全光線透過率が高いと共に曇り度が大きい光拡散性シートを提供できる。
【０００８】
また、本発明の光拡散剤は、重合後の樹脂微粒子を、硬度１８０mg/Ｌ未満の水を使用して洗浄することにより、樹脂微粒子の表面および粒子間に残留している界面活性剤が効果的に除去される。この際、温度１０℃〜９０℃の水を少なくとも２００重量部使用して洗浄することにより、樹脂微粒子に残留している界面活性剤を効果的に除去できる。
【０００９】
また、光拡散性シートの基材となる透明な熱可塑性樹脂を溶融させ、これと本発明の光拡散剤を混合して得られた光拡散性シートは、黄色度が非常に小さく、全光線透過率が高いと共に曇り度が大きい光拡散性シートであるので、リアプロジェクションテレビや液晶テレビのスクリーンを構成する光拡散性シート或いは液晶テレビ等の直下型バックライトユニットの光拡散性シートとして有用である。
【発明を実施するための最良の形態】
【００１０】
本発明の光拡散剤は、界面活性剤を含む媒体中でビニル系単量体を重合することによって得られた樹脂微粒子からなる光拡散剤であって、樹脂微粒子に残留する界面活性剤量が、樹脂微粒子１００重量部に対し、０．０５重量部以下である。このような樹脂微粒子は重合後の樹脂微粒子を、硬度１８０mg/L未満の水を使用して洗浄することにより得ることができる。
樹脂微粒子表面に残留する界面活性剤量は、次のようにして測定される。
まず、重合に使用したものと同じ界面活性剤を使用し、界面活性剤濃度が既知の水溶液（蒸留水希釈）を、濃度を変えた６種類作製する。それぞれに対して、界面活性剤と定量的に反応して発色度が変化する発色剤を加え、続いて有機溶媒からなる抽出液を加えて混合し、発色させた界面活性剤を抽出し、この抽出液（有機相）を紫外可視分光光度計を使用して吸光度の大きい任意の波長（通常は最も大きい吸光度を示す波長が採用される）にて吸光度を測定し、これより、吸光度と同界面活性剤濃度との関係を表す検量線を作成する。
次に、測定試料となる樹脂微粒子を、有機溶媒にて抽出を行ない、有機溶媒を蒸発させ、続いて蒸発残渣に蒸留水を加えて水溶液とし、そこに検量線作成時と同じ発色剤を加え、続いて検量線作製時の有機溶媒と同じ有機溶媒（抽出液）を加えて混合し、発色させた界面活性剤を抽出し、この抽出液（有機相）を紫外可視分光光度計を使用して検量線作成時の波長と同じ波長にて吸光度を測定する。得られた吸光度と同じ点における検量線の吸光度に対応する界面活性剤濃度を求め、更にこの測定に使用された樹脂微粒子に対する量に換算してこれを「樹脂微粒子に残留する界面活性剤量」とする。
【００１１】
本発明の光拡散剤である樹脂微粒子は、界面活性剤を分散剤として含む媒体中でビニル系単量体を重合させて得られる樹脂微粒子を水洗、乾燥して得られるが、得られた樹脂微粒子に界面活性剤が残留していると、溶融した透明熱可塑性樹脂に混合して光拡散シートに成形する際に２００℃を超える高温、特に２２０〜３００℃程度の高温に曝されると、樹脂微粒子に残留した界面活性剤によって樹脂微粒子表面が黄変し、黄変した樹脂微粒子を含む光拡散性シートが黄変し、光拡散性シートの曇り度が高くなり全光線透過率の低下を招くことになる。
上記の樹脂微粒子を含む光拡散性シートの黄変を極力防止し、光拡散性シートの全光線透過率の低下を招かないためには、樹脂微粒子に残留する界面活性剤の量が樹脂微粒子１００重量部に対して０．０５重量部以下であることが必要であり、好ましくは、樹脂微粒子１００重量部に対して、０．０３重量部以下であり、更に好ましくは、樹脂微粒子１００重量部に対して、０．０１重量部以下である。樹脂微粒子に残留する界面活性剤の量が樹脂微粒子１００重量部に対して０であってもよいことはもちろんであるが、洗浄コスト増を最小限にするため、下限としては０．０００５重量部以上が好ましく、０．００１重量部以上がより好ましい。
【００１２】
重合後の樹脂微粒子の洗浄方法は、特に限定されず、吸引ろ過機や遠心分離機などを用いて行うことができる。例えば、吸引ろ過機に樹脂微粒子スラリーを供給し、脱水した後、洗浄水（水または温水など）を加えて洗浄・脱水する方法。遠心分離機に樹脂微粒子スラリーを供給し、脱水した後、回転させながら、洗浄水（水または温水など）をシャワーや霧状に吹き付け、洗浄・脱水する方法や、遠心分離機に樹脂微粒子スラリーを供給し、脱水した後、回転を止めて機内を洗浄水（水または温水など）で満たして、洗浄・脱水する方法があげられる。また、上記の手法を組み合わせて行うこともできる。
【００１３】
本発明の光拡散剤となる樹脂微粒子（以下、本発明の樹脂微粒子と称することがある。）は、界面活性剤を含む媒体中でビニル系単量体を重合することによって得られるが、その重合方法としては、懸濁重合、シード重合、乳化重合等が例示される。これら重合方法の中でも、懸濁剤と共にアニオン系界面活性剤（分散剤）含む水性媒体中でビニル系単量体を懸濁重合する方法は、重合時に微粒子同士が合着しにくく適度な平均粒子径を有する樹脂微粒子が得られると共に、重合設備がシンプルであり工業的に有利であるため好ましい。上記で例示した重合方法はいずれも公知であるが、懸濁重合方法を例に以下に樹脂微粒子の製造方法について説明する。
樹脂微粒子を懸濁重合するに際しては、例えば、懸濁剤を分散させた水性媒体中に分散剤としてアニオン系界面活性剤を混合した後、ビニル系単量体、重合開始剤を、乳化装置を備えた容器に仕込み、乳化機を用いて、高速撹拌を行ない、ビニル系単量体の液滴を微細に分散させた混合液を製造する。その後、混合液を反応器へ投入し、反応系内の酸素を除去した後、製造された混合液を、所定温度で所定時間、撹拌しながら加熱する方法により本発明の樹脂微粒子を容易に得ることができる。
【００１４】
本発明の樹脂微粒子の製造方法において使用されるビニル系単量体としては、スチレン、α−メチルスチレン、ｏ−メチルスチレン、ｍ−メチルスチレン、ｐ−メチルスチレン、ビニルトルエン、ｐ−エチルスチレン、２，４−ジメチルスチレン、ｐ−メトキシスチレン、ｐ−フェニルスチレン、ｏ−クロロスチレン、ｍ−クロロスチレン、ｐ−クロロスチレン、２，４−ジクロロスチレン、ｐ−ｎ−ヘキシルスチレン、ｐ−オクチルスチレン、スチレンスルホン酸、スチレンスルホン酸ナトリウム等のビニル芳香族系化合物；アクリル酸メチル、アクリル酸エチル、アクリル酸プロピル、アクリル酸ブチル、アクリル酸−２−エチルヘキシル等のアクリル酸の炭素数が１〜１０のアルキルエステル等；メタクリル酸メチル、メタクリル酸エチル、メタクリル酸プロピル、メタクリル酸ブチル、メタクリル酸−２−エチルヘキシル等のメタクリル酸の炭素数が１〜１０のアルキルエステル等；アクリロニトリル、メタクリロニトリル等のニトリル基含有不飽和化合物等が挙げられる。
【００１５】
本発明の樹脂微粒子の製造方法において使用される重合開始剤としては、たとえば、アゾビスイソブチロニトリルなどのアゾ系化合物、クメンヒドロパーオキサイド、ジクミルパーオキサイド、t−ブチルパーオキシー２−エチルヘキサノエート、t−ブチルパーオキシベンゾエート、ベンゾイルパーオキサイド、t−ブチルパーオキシイソプロピルカーボネート、ラウロイルパーオキサイドなどの単量体に可溶な開始剤があげられる。重合開始剤の量は、通常、仕込み単量体の全重量１００重量部に対して０．０１〜３重量部が好ましい。
【００１６】
また、本発明の樹脂微粒子に耐溶剤性又は／及び耐熱性（この耐熱性は、後述する光拡散性シートを製造する際に、その基材となる熱可塑性樹脂を溶融させて、樹脂微粒子を混合するが、その熱で樹脂微粒子が溶融しないようにするためのもの。）を付与するために、ビニル基を分子内に２個以上有するビニルモノマー（架橋剤）を用いることが好ましい。例えば、エチレングリコールジ（メタ）アクリレート、ジエチレングリコールジ（メタ）アクリレート、トリメチロールプロパントリ（メタ）アクリレート、ペンタエリスリトールテトラ（メタ）アクリレートなどの（メタ）アクリル酸系モノマーや、ジビニルベンゼン、ジビニルナフタレンなどの芳香族ジビニル化合物などが挙げられる。これらの架橋剤は、単独で、または２種以上を組み合わせて用いてもよく、その使用量は、仕込み単量体の全重量１００重量部に対して０．５〜２０重量部程度が好ましい。
【００１７】
また、本発明の樹脂微粒子の製造方法において使用される懸濁剤としては、たとえば、リン酸三カルシウム、ハイドロキシアパタイト、ピロリン酸マグネシウム、リン酸マグネシウム、水酸化アルミニウム、水酸化第２鉄、水酸化チタン、水酸化マグネシウム、リン酸バリウム、炭酸カルシウム、炭酸マグネシウム、炭酸バリウム、硫酸カルシウム、硫酸バリウム、タルク、カオリン、ベントナイト等の微粒子状の難水溶性無機塩が挙げられる。より好ましくは、リン酸三カルシウムやハイドロキシアパタイト、ピロリン酸マグネシウムである。
【００１８】
本発明の懸濁重合に使用される懸濁剤の使用量は、懸濁重合系の水性媒体（反応生成物含有スラリーなどの水を含む系内の全ての水をいう）１００重量部に対して、通常、固形分量として０．０５〜２０重量部、好ましくは０．３〜１５重量部である。０．０５重量部未満の場合は、ビニル系単量体を懸濁安定化することができずに樹脂の塊状物が発生することがあり、２０重量部を超えると製造コストの面から好ましくないだけではなく、粒度分布が広くなるという問題が生じやすい。
【００１９】
また、本発明の樹脂微粒子の製造方法において好ましく使用されるアニオン系界面活性剤としては、たとえば、アルキルベンゼンスルホン酸ナトリウム、α−オレフィンスルホン酸ナトリウム、アルキルジフェニルエーテルジスルホン酸ナトリウム、ジアルキルスルホコハク酸ナトリウム等のアルキルベンゼンスルホン酸塩、そのほかのスルホン酸塩；ラウリル硫酸ナトリウム、高級アルコール硫酸ナトリウム、ラウリル硫酸トリエタノールアミン、ラウリル硫酸アンモニウムなどのアルキル硫酸エステル塩；ポリオキシエチレンアルキルエーテル硫酸ナトリウム、ポリオキシエチレンアルキルエーテル硫酸トリエタノールアミンなどのポリオキシエチレンアルキルエーテル硫酸エステル塩；アルカンスルホン酸ナトリウムなどのアルカンスルホン酸塩が挙げられる。好ましくは、炭素数８〜２０のアルキルスルホン酸アルカリ金属塩（好ましくはナトリウム塩）、更に好ましくは、ラウリルスルホン酸アルカリ金属塩（好ましくはナトリウム塩）である。これにより、優れた懸濁安定化の効果が得られる。この界面活性剤は、ビニル系単量体を水媒体中に安定して懸濁させるに必要な量使用されるが、余りに多くの量では反応後の除去に負荷がかかる。一方少ない量では所期の効果が得られない。したがって、これらの使用量は、通常、重合系の水性媒体１００重量部に対して０．００１〜０．２重量部が使用される。
【００２０】
また、必要に応じ電解質、例えば塩化リチウム、塩化カリウム、塩化ナトリウム、硫酸ナトリウム、硝酸ナトリウム、炭酸ナトリウム、重炭酸ナトリウム等の無機塩類等を加えることができる。
【００２１】
次に、本発明においては、重合後の樹脂微粒子を洗浄する洗浄水として硬度１８０ｍｇ/Ｌ未満の水が用いられる。洗浄水の硬度が１８０mg/Ｌ以上の水を用いた場合は、樹脂微粒子表面又は微粒子間に残留しているアニオン系界面活性剤と水中のカルシウムイオンやマグネシウムイオンと反応し、水に溶け難くいカルシウム塩やマグネシウム塩が樹脂微粒子表面に析出し、樹脂微粒子表面に残留するアニオン系界面活性剤が除去され難いため、光拡散性シートを成形する際に樹脂微粒子が高温に曝されると、樹脂微粒子に残留した界面活性剤によって樹脂微粒子表面が黄変し、樹脂微粒子を含む光拡散性シートも黄変し、光拡散性シートの全光線透過率が低下してしまう虞がある。従って、洗浄水の硬度は好ましくは、１２０mg/Ｌ未満であり、更に好ましくは、６０mg/Ｌ未満である。
尚、硬度とは、水１Ｌ中に含まれるカルシウムイオンとマグネシウムイオンの量を、炭酸カルシウムの濃度に換算した重量のことであり、水中のカルシウムイオン、マグネシウムイオンの量は、キレート滴定法により測定できる。
【００２２】
次に、洗浄は温度１０℃〜９０℃の水を用い、樹脂微粒子１００重量部に対して、２００重量部以上の洗浄水で洗浄することが好ましい。洗浄水の温度が１０℃未満であるとき、また、樹脂微粒子１００重量部に対して、２００重量部未満の水で樹脂微粒子を洗浄した場合には、樹脂微粒子に残留するアニオン系界面活性剤が十分に除去されず、光拡散性シートを成形する際に樹脂微粒子が高温に曝されて樹脂微粒子表面が黄変し、これにより黄変した樹脂微粒子を含む光拡散性シートが黄変し、光拡散性シートの全光線透過率が低下する虞がある。また、９０℃を超える水を樹脂微粒子の洗浄水として用いても樹脂微粒子に残留している界面活性剤を除去する効果がほぼ飽和に達しており、それ以上の高い温度を必要としなく製造コストの面から好ましくない。したがって、洗浄は温度２０℃〜８０℃の水を用いることが好ましい。
【００２３】
本発明の樹脂微粒子からなる光拡散剤を用いた光拡散性シートは、上記により得られた界面活性剤の残留が殆どない樹脂微粒子と熱可塑性樹脂を溶融混合し樹脂微粒子が熱可塑性樹脂溶融物中に溶融することなく分散した溶融樹脂を押出機先端に付設したＴダイよりシート状に押出すことにより得られる。光拡散性シートの厚みは、０．２〜５ｍｍが一般的であり、０．５〜２．５ｍｍが更に一般的である。
【００２４】
光拡散性シートの基材となる熱可塑性樹脂としては、例えば、メチルメタクリレート、メタクリレート、スチレンなどから選ばれた任意のビニル系単量体の単独重合体やこれらのビニル系単量体の共重合体、更にはこれらのビニル系単量体と他の共重合可能なモノマーとの共重合体、ポリカーボネートなど透明性を有するものが挙げられるが、特にこれらに限定されるものではない。その中でも、透明性、剛性、吸水性、屈折率の観点からメチルメタクリレートとスチレンの共重合体が最も好ましい。
熱可塑性樹脂に対する光拡散剤としての樹脂微粒子の混合割合は、特に限定されないが、通常、熱可塑性樹脂１００重量部に対して樹脂微粒子が０．１から４０重量部、好ましくは０．２から２５重量部程度である。
【００２５】
また、熱可塑性樹脂と混合される樹脂微粒子とは、屈折率が異なるものが使用され、これにより光拡散性が発揮される。また、光拡散剤としては、平均粒子径（ｄ５０）が１〜３２μｍが好ましく、６〜２５μｍがより好ましい。粒子径が３２μｍを超えるものが含まれる場合には、光拡散性シートの輝度が低下する虞がある点で好ましくないため、粒子径が３２μｍを超えるものが含まれている場合には分級等により３２μｍを超えるものを取り除いておくことが好ましい。
樹脂微粒子の平均粒子径（ｄ５０）は、懸濁重合に先立って、ビニル系単量体の液滴を微細に分散させる際のミキサーの回転速度や懸濁剤の量を変えることによりコントロールすることができる。一般的に、ミキサーの回転速度を速くするほど、懸濁剤の量を多くするほど得られる樹脂微粒子の平均粒子径（ｄ５０）は小さくなる傾向にある。尚、平均粒子径（ｄ５０）は、樹脂微粒子を水中に分散させ、レーザー回折法（ＳＹＭＰＡＴＥＣ社製 ＨＥＬＯＳ  ｖｅｒｓｉｏｎ４．４．１）により粒度分布を測定し、全粒子の体積に対する累積体積が５０％になる時の粒子径（体積平均粒径）を意味する。
【実施例】
【００２６】
本発明に関する実施例及び比較例について説明する。尚、本発明で用いる樹脂微粒子スラリーは、以下のものを用いた。
【００２７】
参考例１
［樹脂微粒子スラリーＡ］
直径１２０ｍｍの円板状の撹拌翼を備えた容量２０Ｌの反応器（オートクレーブ）に脱イオン水８ｋｇを入れ、更にピロリン酸ナトリウム１３０ｇを加えて溶解させた後、粉末状の塩化マグネシウム・６水和物２３８ｇを加え、室温で３０分撹拌して懸濁剤としてピロリン酸マグネシウムスラリーを合成した。
次いで、この反応性生物含有スラリーに、ラウリルスルホン酸ナトリウム１０重量％水溶液４４ｇと、ビニル系単量体としてスチレンモノマー２ｋｇに重合開始剤としてのｔ−ブチルパーオキシ−２−エチルヘキサノエート６ｇ、ｔ−ブチルパーオキシ２−エチルヘキシルカーボネート２ｇ、およびジビニルベンゼン４０ｇを予め溶解させた溶液とを加えた後、その混合溶液をホモジナイザー（エム・テクニック株式会社製）にて回転数１００００ｒｐｍで３０分間撹拌して微分散させた。
次いで、反応器内を窒素ガスでパージ後、直径１２０ｍｍの円板状の撹拌翼を回転数２５０ｒｐｍで撹拌しながら、１時間半を要して９０℃まで昇温し、更に９０℃で８時間保持した。その後、４時間を要して３０℃まで冷却し、樹脂微粒子スラリーを作製した。この樹脂微粒子スラリーに硝酸（１０％）３００ｍｌを加え、撹拌処理して懸濁剤を溶解した。
【００２８】
参考例２
［樹脂微粒子スラリーＢ］
参考例１に使用したと同様の反応器（オートクレーブ）に脱イオン水８ｋｇを入れ、更にピロリン酸ナトリウム１３０ｇを加えて溶解させた後、粉末状の塩化マグネシウム・６水和物２３８ｇを加え、室温で３０分撹拌して懸濁剤としてピロリン酸マグネシウムスラリーを合成した。
次いで、この反応性生物含有スラリーに、ラウリルスルホン酸ナトリウム１０重量％水溶液４４ｇと、ビニル系単量体としてメタクリル酸メチル０．８ｋｇ、スチレンモノマー１．２ｋｇに重合開始剤としてのｔ−ブチルパーオキシ−２−エチルヘキサノエート  ６ｇ、ｔ−ブチルパーオキシ２−エチルヘキシルカーボネート２ｇ、およびジビニルベンゼン４０ｇを予め溶解させた溶液とを加えた後、その混合溶液をホモジナイザー（エム・テクニック株式会社製）にて回転数１００００ｒｐｍで３０分間撹拌して微分散させた。
次いで、反応器内を窒素ガスでパージし、直径１２０ｍｍの円板状の撹拌翼を回転数２５０ｒｐｍで撹拌しながら、１時間半を要してかけて９０℃まで昇温し、更に９０℃で８時間保持した。その後、４時間を要して３０℃まで冷却し、樹脂微粒子スラリーを作製した。この樹脂微粒子スラリーに硝酸（１０％）３００ｍｌを加え、撹拌処理して懸濁剤を溶解した。
【００２９】
参考例３
［樹脂微粒子スラリーＣ］
参考例１に使用したと同様の反応器（オートクレーブ）に脱イオン水８ｋｇを入れ、更にピロリン酸ナトリウム１３０ｇを加えて溶解させた後、粉末状の塩化マグネシウム・６水和物２３８ｇを加え、室温で３０分撹拌して懸濁剤としてピロリン酸マグネシウムスラリーを合成した。
次いで、この反応性生物含有スラリーに、ラウリル硫酸ナトリウム１０重量％水溶液４８ｇと、ビニル系単量体としてメタクリル酸メチル０．８ｋｇ、スチレンモノマー１．２ｋｇに重合開始剤としてのｔ−ブチルパーオキシ−２−エチルヘキサノエート６ｇ、ｔ−ブチルパーオキシ２−エチルヘキシルカーボネート２ｇ、およびジビニルベンゼン４０ｇを予め溶解させた溶液とを加えた後、その混合溶液をホモジナイザー（エム・テクニック株式会社製）にて回転数１００００ｒｐｍで６０分間撹拌して微分散させた。
次いで、反応器内を窒素ガスでパージし、直径１２０ｍｍの円板状の撹拌翼を回転数２５０ｒｐｍで撹拌しながら、１時間半要して９０℃まで昇温し、更に９０℃で８時間保持した。その後、４時間を要して３０℃まで冷却し、樹脂微粒子スラリーを作製した。この樹脂微粒子スラリーに硝酸（１０％）３００ｍｌを加え、撹拌処理して懸濁剤を溶解した。
【００３０】
参考例４
［樹脂微粒子スラリーＤ］
参考例１に使用したと同様の反応器（オートクレーブ）に脱イオン水８ｋｇを入れ、更にピロリン酸ナトリウム１３０ｇを加えて溶解させた後、粉末状の塩化マグネシウム・６水和物２３８ｇを加え、室温で３０分撹拌して懸濁剤としてピロリン酸マグネシウムスラリーを合成した。
次いで、この反応性生物含有スラリーに、ドデシルベンゼンスルホン酸ナトリウム１０重量％水溶液４４ｇと、ビニル系単量体としてスチレンモノマー２ｋｇに重合開始剤としてのｔ−ブチルパーオキシ−２−エチルヘキサノエート６ｇ、ｔ−ブチルパーオキシ２−エチルヘキシルカーボネート２ｇ、およびジビニルベンゼン４０ｇを予め溶解させた溶液とを加えた後、その混合溶液をホモジナイザー（エム・テクニック株式会社製）にて回転数１００００ｒｐｍで１５分間撹拌して微分散させた。
次いで、反応器内を窒素ガスでパージ後、直径１２０ｍｍの円板状の撹拌翼を回転数２５０ｒｐｍで撹拌しながら、１時間半を要して９０℃まで昇温し、更に９０℃で８時間保持した。その後、４時間を要して３０℃まで冷却し、樹脂微粒子スラリーを作製した。この樹脂微粒子スラリーに硝酸（１０％）３００ｍｌを加え、撹拌処理して懸濁剤を溶解した。
【００３１】
実施例１
上記に調製した樹脂微粒子スラリーＡを直径２５０ｍｍ×深さ１５０ｍｍのバスケットを有する遠心分離機（国産遠心器株式会社製；Ａ−１３０Ｂ）にて３０００ｒｐｍで５分間、脱水した。その後、遠心分離機の回転を止め、遠心分離機のバスケット内を硬度５０mg/Ｌ、４０℃の水５ｋｇ（樹脂１００重量部に対し２５０重量部に相当）で満たした後、３０００ｒｐｍで回転させ、洗浄・脱水した。更に、遠心分離機を３０００ｒｐｍで回転させながら、脱水ケーキに洗浄水として上記と同様の洗浄水５ｋｇをシャワーで吹きつけながら供給し、樹脂微粒子を洗浄・脱水した。次いで、洗浄した脱水ケーキを真空乾燥機（ヤマト科学社製ＤＰ―３２）で乾燥させ、目開き３２μｍの金網で分級して樹脂微粒子を得た。尚、樹脂微粒子に残留している界面活性剤量は、樹脂微粒子１００重量部に対して０．００７重量部であった。
【００３２】
上記に得られた樹脂微粒子を光拡散剤に用い、スチレン−メチルメタクリレート共重合樹脂（メチルメタクリレート６４重量％、スチレン３６重量％からなる単量体混合物を共重合して得たペレット、屈折率１．５３）１００重量部に対して上記樹脂微粒子０．４重量部をミキサーで混合した後、３０ｍｍφの単軸押出機に２５０℃〜２７０℃の温度（ペレットは溶融するが光拡散剤は溶融しない温度）で溶融混合し、その溶融混合物を押出機先端のＴダイよりシート状に押出して幅１２５ｍｍ、厚さ１．８５ｍｍの光拡散性シートを作成した。
【００３３】
実施例２
樹脂微粒子スラリーＡを直径２５０ｍｍ×深さ１５０ｍｍのバスケットを有する遠心分離機（国産遠心器株式会社製；Ａ−１３０Ｂ）にて３０００ｒｐｍで５分間、脱水した。その後、遠心分離機を３０００ｒｐｍで回転させながら、脱水ケーキに洗浄水として硬度５０mg/Ｌ，６０℃の水８ｋｇ（樹脂１００重量部に対し４００重量部に相当）をシャワーで吹きつけながら供給し、樹脂微粒子を洗浄・脱水した。次いで、洗浄した脱水ケーキを真空乾燥機（ヤマト科学社製ＤＰ―３２）で乾燥させ、目開き３２μｍの金網で分級して樹脂微粒子を得た。尚、樹脂微粒子に残留している界面活性剤量は、樹脂微粒子１００重量部に対して０．０２２重量部であった。
【００３４】
上記の樹脂微粒子を光拡散剤として用いて実施例１と同様にして光拡散性シートを作成した。
【００３５】
実施例３
樹脂微粒子スラリーＡを直径２５０ｍｍ×深さ１５０ｍｍのバスケットを有する遠心分離機（国産遠心器株式会社製；Ａ−１３０Ｂ）にて３０００ｒｐｍで５分間、脱水した。その後、遠心分離機の回転を止め、遠心分離機のバスケット内を硬度８０mg/Ｌ、２５℃の水７ｋｇ（樹脂１００重量部に対し３５０重量部に相当）で満たした後、３０００ｒｐｍで回転させ、洗浄・脱水した。次いで、洗浄した脱水ケーキを真空乾燥機（ヤマト科学株式会社製ＤＰ―３２）で乾燥させ、目開き３２μｍの金網で分級して樹脂微粒子を得た。尚、樹脂微粒子に残留している界面活性剤量は、樹脂微粒子１００重量部に対して０．０３６重量部であった。
【００３６】
上記の樹脂微粒子を光拡散剤として用いて実施例１と同様にして光拡散性シートを作成した。
【００３７】
実施例４
上記参考例２で得た樹脂微粒子スラリーＢを直径２５０ｍｍ×深さ１５０ｍｍのバスケットを有する遠心分離機（国産遠心器株式会社製；Ａ−１３０Ｂ）にて３０００ｒｐｍで１５分間、脱水した。その後、遠心分離機の回転を止め、遠心分離機のバスケット内を硬度５０mg/Ｌ、７０℃の水６ｋｇ（樹脂１００重量部に対し３００重量部に相当）で満たした後、３０００ｒｐｍで回転させ洗浄・脱水した。次いで、洗浄した脱水ケーキを真空乾燥機（ヤマト科学株式会社製ＤＰ―３２）で乾燥させ、目開き３２μｍの金網で分級して樹脂微粒子を得た。尚、樹脂微粒子に残留している界面活性剤量は、樹脂微粒子１００重量部に対して０．０２７重量部であった。
【００３８】
上記の樹脂微粒子を光拡散剤として用いて実施例１と同様にして光拡散性シートを作成した。
【００３９】
実施例５
上記参考例３で得た樹脂微粒子スラリーＣを直径２５０ｍｍ×深さ１５０ｍｍのバスケットに投入し、遠心分離機（国産遠心器株式会社製；Ａ−１３０Ｂ）にて３０００ｒｐｍで５分間、脱水した。その後、遠心分離機を３０００ｒｐｍで回転させながら、脱水ケーキに洗浄水として硬度５０mg/Ｌ、４０℃の水１０ｋｇ（樹脂１００重量部に対し５００重量部に相当）をシャワーで吹きつけながら供給し、樹脂微粒子を洗浄・脱水した。次いで、洗浄した脱水ケーキを真空乾燥機（ヤマト科学株式会社製ＤＰ―３２）で乾燥させ、目開き３２μｍの金網で分級して樹脂微粒子を得た。尚、樹脂微粒子に残留している界面活性剤量は、樹脂微粒子１００重量部に対して０．００８重量部であった。
メチルメタクリレート−スチレン共重合樹脂（メチルメタクリレート６４重量％、スチレン３６重量％からなる単量体混合物を共重合して得たペレット、屈折率１．５３）１００重量部に対して上記樹脂微粒子０．４重量部をミキサーで混合した後、３０ｍｍφの単軸押出機に２５０℃〜２７０℃の温度（ペレットは溶融するが光拡散剤は溶融しない温度）で溶融混合し、その溶融混合物を押出機先端に付設されたＴダイよりシート状に押出して幅１２５ｍｍ、厚さ１．８５ｍｍの光拡散性シートを作成した。
【００４０】
実施例６
上記参考例４で調製した樹脂微粒子スラリーＤを直径２５０ｍｍ×深さ１５０ｍｍのバスケットを有する遠心分離機（国産遠心器株式会社製；Ａ−１３０Ｂ）にて３０００ｒｐｍで５分間、脱水した。その後、遠心分離機を３０００ｒｐｍで回転させながら、脱水ケーキに洗浄水として硬度５０mg/Ｌ，４０℃の水１０ｋｇ（樹脂１００重量部に対し、５００重量部に相当）をシャワーで吹きつけながら供給し、樹脂微粒子を洗浄・脱水した。次いで、洗浄した脱水ケーキを真空乾燥機（ヤマト科学株式会社製ＤＰ―３２）で乾燥させ、目開き３２μｍの金網で分級して樹脂微粒子を得た。尚、樹脂微粒子に残留している界面活性剤量は、樹脂微粒子１００重量部に対して０．００５重量部であった。
メチルメタクリレート−スチレン共重合樹脂（メチルメタクリレート６４重量％、スチレン３６重量％からなる単量体混合物を共重合して得たペレット、屈折率１．５３）１００重量部に対して上記樹脂微粒子０．４重量部をミキサーで混合した後、３０ｍｍφの単軸押出機に２５０℃〜２７０℃の温度（ペレットは溶融するが光拡散剤は溶融しない温度）で溶融混合し、その溶融混合物を押出機先端のＴダイよりシート状に押出して幅１２５ｍｍ、厚さ１．８５ｍｍの光拡散性シートを作成した。
【００４１】
次に、比較のために以下に示す比較例を示す。
比較例１
本例では、洗浄水として、硬度２００mg/Ｌ、２５℃の水を１ｋｇ（樹脂１００重量部に対し５０重量部に相当）を使用した他は実施例２と同様にして樹脂微粒子を作製した。このときの樹脂微粒子に残留している界面活性剤量は、樹脂微粒子１００重量部に対して０．０７６重量部であった。この樹脂微粒子を光拡散剤に用いて実施例１と同様にして光拡散性シートを作成した。
【００４２】
比較例２
本例では、洗浄水として、硬度２００mg/Ｌ、１０℃の水２ｋｇを（樹脂１００重量部に対し１００重量部に相当）使用した他は実施例４と同様にして樹脂微粒子を作製した。このときの樹脂微粒子に残留している界面活性剤量は、樹脂微粒子１００重量部に対して０．０８４重量部であった。この樹脂微粒子を光拡散剤に用いて実施例１と同様にして光拡散性シートを作成した。
【００４３】
以上の各実施例及び各比較例で得られた樹脂微粒子の組成と体積平均粒径（ｄ５０）、樹脂微粒子の残留界面活性剤量、光拡散性シートの黄変度、全光線透過率、ヘーズについて表１に示した。また、得られた樹脂微粒子の粒度分布を表２に示した。表２において、粒子径データ（各粒子径範囲における体積％）の範囲を示している表示は左側の数値以上右側の数値未満を意味する。例えば「０．９〜１．１μm」は、０．９μm以上、１．１μm未満を意味する。また、「<０．９μm」は０．９μm未満を意味し、「>３０μm」は３０μm超を意味する。
また、樹脂微粒子の粒子径データ及び体積平均粒径（ｄ５０）は、樹脂微粒子を水中に分散させ、レーザー回折法（ＳＹＭＰＡＴＥＣ社製 ＨＥＬＯＳ  ｖｅｒｓｉｏｎ４．４．１）により測定して得られたものである。いずれの例においても得られた樹脂微粒子は真球状であったことから、この測定においては、いずれも、粒子の形状ファクターを１（球形）と設定して行なった。
【００４４】
また、樹脂微粒子の残留界面活性剤量、光拡散性シートの黄変度、全光線透過率、ヘーズについては次の通り測定した。
【００４５】
[樹脂微粒子の残留界面活性剤量]
樹脂微粒子に残留するアニオン系界面活性剤量は、次のようにして測定した。
まず、懸濁重合に使用したものと同じアニオン系界面活性剤を使用し、界面活性剤濃度が既知の濃度を変えた６種類の水溶液（蒸留水希釈）を作製し（０、０．０３ｐｐｍ、０．０５ｐｐｍ、０．１０ｐｐｍ、０．２０ｐｐｍ、０．３０ｐｐｍの６種類）、それぞれ、１００ｍＬメスフラスコの標線まで入れる。それぞれに対して、株式会社同仁科学研究所製の水質分析キットシリーズの「ポナールキット-ＡＢＳ」に付属の発色試薬錠（Co-5-Cl-PADAP）を２錠加えて栓をし、転倒混和し、溶解させる。次に、抽出液（有機相）としてトルエン４ｍＬを加え、栓をして３０秒間転倒混和する。５分間静置した後、この（発色させた）抽出液（有機相）を紫外可視分光光度計にて波長５６０ｎｍの吸光度を測定し、これより、吸光度と同界面活性剤濃度との関係を表す検量線を作成する。この際、紫外可視分光光度計は株式会社島津製作所のUV−２２００を使用し、他の測定条件としては以下のとおりとした。
ｒｅｆｅｒｅｎｃｅ：トルエン。
ｃｅｌｌ：１０ｍｍ。
ｓｌｉｔ：１ｎｍ。
ｓｃａｌｅ：０〜２ａｂｓ。
【００４６】
次に、乾燥後の樹脂微粒子１ｇを溶媒エタノール１００ｍＬにてソックスレー法にて８時間かけて抽出を行ない、抽出液をナス型フラスコに移し、エバポレーターにてエタノールを蒸発させる。続いて蒸発残渣に蒸留水１００ｍＬを加えて水溶液とし、水溶液の界面活性剤濃度が０．３ｐｐｍを超えていた場合にはその濃度が０．０３〜０．３ｐｐｍになるように蒸留水で希釈する。次に、検量線を作成したときと同じ操作繰り返して、発色させた抽出液（有機相）を紫外可視分光光度計にて波長５６０ｎｍの吸光度を測定する。得られた吸光度を検量線と比較することで、水溶液中の界面活性剤濃度を求め、更に次式より抽出された界面活性剤量及び樹脂微粒子の残留界面活性剤量を計算する。
（数１）
Ｗ＝Ａ×Ｖ÷１００００００
（数２）
Ｋ＝Ｗ÷Ｗｓ×１００
ただし、Ｋは樹脂微粒子の残留界面活性剤量（重量％）、Ｗｓは定量に用いた樹脂微粒子量（ｇ）、Ｗは抽出された界面活性剤量（ｇ）、Ａは吸光度測定により得られた水溶液の界面活性剤濃度（ｐｐｍ）をそれぞれ意味する。また、Ｖは、エタノールを蒸発させてから加えた蒸留水量（１００ｍＬ）を意味し、更に蒸留水で希釈された場合においては蒸留水量（１００ｍＬ）と希釈に用いた蒸留水量（ｍＬ）の総和を意味する。
【００４７】
［シートの黄変度］
測定装置として株式会社カラーテクノシステム（Ｘ−Ｒｉｔｅ，  Ｉｎｃｏｒｐｏｒａｔｅｄ製）の反射型分光色彩計であるコンパクト色彩計Ｘ−Ｒｉｔｅ９４８を使用した。測定には、黄色度（ＡＳＴＭ  Ｄ１９２５）が−０．５の白色板（ただし、ＣＩＥ  １９７６に基づくＬ*は９４．４３、a*は−１．２２、b*は０．５１である）の上に光拡散性シートより切り出した７５ｍｍ×１２５ｍｍのサンプル片をのせ、Ｘ−Ｒｉｔｅ９４８でシートの黄変度（ＹＩ値）（ＡＳＴＭ  Ｄ１９２５）を測定した。尚、上記白色板は、Ｘ−Ｒｉｔｅ９４８に付属の校正用標準白板である。その他の測定条件としては、ＣＩＥ光源としてはＣ光源を、視野の設定としてはＣＩＥ  １９３１  ２°視野を採用した。尚、ＣＩＥとは国際照明委員会の略号である。
【００４８】
［シートの全光線透過率、ヘーズ］
光拡散性シートより７５ｍｍ×１２５ｍｍのサンプル片を切り出し、曇り度計（日本電色株式会社製ＮＤＨ２０００）にて全光線透過率とヘーズを測定した。尚、この際、測定方法を「ソクテイホウホウ  ３」（ＪＩＳ  Ｋ７１３６に対応）に設定して測定した。
尚、全光線透過率が、９０％以上を「◎」、８０％以上〜９０％未満を「○」、８０％未満を「×」と評価した。
【００４９】
表１及び表２より、基材となる透明な熱可塑性樹脂であるメチルメタクリレート−スチレン共重合樹脂を溶融させて、これに本発明の残留界面活性剤の極めて少ない光拡散剤を混合分散せしめて光拡散性シートを成形した際に、得られるシートは、黄色度が極めて小さく、全光線透過率及びヘーズが大きいものであることが分かる。また、表１及び表２より、ビニル系単量体の懸濁重合に際して、アニオン系界面活性剤と懸濁剤を含む水性媒体を使用して樹脂微粒子を製造しても、硬度が１８０ｍｇ／Ｌ未満の安価な水で樹脂微粒子から界面活性剤を効率的に除去できることが分かり、本発明の光拡散剤を得る方法として有用であることが分かる。尚、実施例４と５は、ＹＩ値が低く全光線透過率が高いが、ヘーズが他の実施例よりも小さい。これは、実施例４と５では、樹脂微粒子の組成が、メチルメタクリレート−スチレン共重合樹脂であり、光拡散性シートの基材となる透明な熱可塑性樹脂と組成が同じ（但し共重合比は異なる）であり、両樹脂の屈折率の差が小さいことに起因するものである。
【００５０】
【表１】
2006233055.tif 000002
【００５１】
【表２】
2006233055.tif 000003